(57)【要約】【課題】インクジェット印刷適性、特にカラーインクジェット印刷適性があり、廃棄時に再生処理あるいは微生物による生分解が可能なクリーンペーパーを提供する。【解決手段】天然繊維に一時性湿潤紙力剤を０．２〜１．０重量％内添させて抄造した原紙に、生分解性樹脂エマルジョンを原紙に対して５〜３０重量％含浸させる。【選択図】なし【特許請求の範囲】
【請求項１】
天然繊維に一時性湿潤紙力剤を内添させて抄造した原紙に、生分解性樹脂エマルジョンを原紙に対して５〜３０重量％含浸させた、再生可能でカラーインクジェット印刷適性のあるクリーンペーパー。
【発明の詳細な説明】
【技術分野】
【０００１】
本発明はクリーンルーム内で使用される低発塵性のクリーンペーパーに関する。更に詳しくは、インクジェット印刷適性、特にカラーインクジェット印刷適性があり、かつ環境対策として再生処理あるいは微生物による生分解が可能なクリーンペーパーに関する。
【背景技術】
【０００２】
半導体産業、精密機械産業、医療・医薬産業並びに食品産業等においてはその製造プロセスにおいて塵で空気が汚染されないようにする必要があり、その室内（クリーンルーム）で使用される紙には低発塵性あるいは無塵性が要求されている。
かかる用紙としては、当初はプラスチック製の紙が使われていたが、筆記性が劣り、静電気を発生しやすく、ＰＰＣ印刷で紙詰まりする、等の問題があり、現在はパルプを原料とする紙に樹脂エマルジョンを含浸した、いわゆる含浸紙が主に用いられている。
【０００３】
近年、クリーンペーパーにも、インクジェット印刷の普及に伴うインクジェット印刷適性が求められ、また、環境問題が叫ばれリサイクル促進を進めるべく再生可能性の要求が強まってきた。そこで、これら要求に応えるべく、種々の方法が検討されている。
例えば、インクジェット印刷適性については、特定の繊維長あるいはカチオン性水溶性高分子を含有した原紙を使用する方法（特許文献１）、特定の含浸剤（バインダー）を用いる方法（特許文献２）、あるいはインクジェット固着層を設ける方法（特許文献３）等が提案されている。しかしながら、これら方法でもインクジェット印刷適性が十分であるとは言い難く、かつ、含浸剤を使用することから回収後の解離性に劣り、再生可能性に劣る、という欠点があった。
【０００４】
一方、再生可能性については、乾燥紙力増強剤を用いたり（特許文献４）、含浸剤（バインダー）として水溶性あるいは水分散性バインダー（特許文献５）、あるいはＰＶＡを保護コロイドとする特殊な合成樹脂エマルジョン（特許文献６）を用いる、等が提案されている。しかしながら、親水性の高い含浸剤（バインダー）を用いると、インクの浸透ムラが起こり、インクジェット印刷適性が劣る場合があった。
【特許文献１】特開平１１−２１６９４８号公報、特開２０００−２６３９１７号公報
【特許文献２】特開平１０−１３１０８８号公報、同１１−２３５８６７号公報、特開２００１−２９３９５１号公報
【特許文献３】特開平４−３５５１８３号公報、同９−１１６１１号公報
【特許文献４】特開平１１−１０７１９６号公報
【特許文献５】特開２０００−２８２３８６号公報、２００３−４９３８４号公報
【特許文献６】特開２００１−２０７３９７号公報、同２００１−２９３９５１号公報、同２００３−４９３９２号公報
【発明の開示】
【発明が解決しようとする課題】
【０００５】
本発明は、かかる従来技術に鑑み検討されたもので、インクジェット特性、特にカラーインクジェット印刷適性があり、離解再生可能であり、かつ生分解可能なクリーンペーパーを提供することを課題とする。
【課題を解決するための手段】
【０００６】
本発明は、一時性湿潤紙力剤を内添した原紙に生分解性樹脂エマルジョンを含浸することを最も主要な特徴とする。
すなわち本発明は、天然繊維に一時性湿潤紙力剤を内添させて抄造した原紙に、生分解性樹脂エマルジョンを原紙に対して５〜３０重量％含浸させた、再生可能でカラーインクジェット印刷適性のあるクリーンペーパー、である。
【発明の効果】
【０００７】
本発明は、一時性湿潤紙力剤と生分解性樹脂を組み合わせて用いることにより、インクジェット印刷適性、特にカラーインクジェット印刷適性があると共に、含浸時の紙切れトラブルが無いにも拘わらず、離解時には離解されやすく、再生可能であり、かつ生分解も可能であるという効果を奏する。
【発明を実施するための最良の形態】
【０００８】
以下、本発明を詳細に説明する。
本発明に用いられる一時性湿潤紙力剤とは、水と接触した直後の紙の強度を本質的に維持しつつ、その後速やかに紙の湿潤強度を低下させるものをいい、例えば、グリオキザールの二価のアルデヒドで変性したアクリルアミドモノマーと他の共重合可能な不飽和モノマーの共重合体あるいはジアルデヒド澱粉等が挙げられる。これらを結合させた原紙は水湿潤直後には十分な強度を有するので含浸時に紙切れしないが、湿潤時間を長くするとこれらの樹脂の加水分解が進み強度が低下するので、紙を再生するための離解時間の間には十分強度が低下してしまう。
【０００９】
一時性湿潤紙力剤は、一般に、調成チェスト、ポーチャーあるいはビーター等の薬品添加場所で添加（内添）される。天然繊維に対する添加率は、含浸時に紙切れを発生させない程度の湿潤裂断長、通常０．５ｋｍ程度、が得られる程度で十分であり、天然繊維として用いられるパルプの種類及び叩解度にもよるが、概ね０．２から１重量％程度である。
【００１０】
本発明で用いられる生分解性樹脂は、非水溶性の樹脂で、原紙に含浸可能なものであればいずれでもよいが、例えば、ポリ乳酸、ポリブチレンサクシネートアジペート、ポリカプロラクトン、加飾澱粉等、が挙げられる。
生分解性樹脂エマルジョンとしては、溶融状態の生分解性樹脂と界面活性剤水溶液を混合混練して得られる水系分散液や、生分解性樹脂、生分解性可塑剤、界面活性剤及び水を加熱攪拌して得られる水系分散液あるいは生分解性樹脂、及びその有機溶媒溶液を生分解性可塑剤、界面活性剤を含む水溶液中に添加攪拌して分散させた後、有機溶媒を除去して得られる水系分散液等があげられる。
【００１１】
これらの樹脂エマルジョンは、固形分で原紙に対し５〜３０重量％含浸する。含浸率が低すぎると発塵性が不十分となりクリーンルームには不向きである。また含浸率が高すぎると発塵性は問題ないが、インクジェット印刷適性及び離解性が不十分となり本目的にそぐわない。
【００１２】
含浸剤の含浸方法としてはディッピング法やサイズプレス法が好ましいが、特にこれに限定されるものではない。
【００１３】
本発明のクリーンペーパーは、天然繊維に一時性湿潤紙力剤を添加し湿式抄紙した原紙に、生分解性樹脂エマルジョンを含浸することにより製造することができる。
本発明に用いられる天然繊維としてはパルプが最適である。パルプとしては、針葉樹あるいは広葉樹をクラフト法、サルファイト法、ソーダ法等で蒸解した未晒パルプもしくは晒パルプを挙げることが出来る。一般に針葉樹晒パルプと広葉樹晒パルプ、及びその混合物が用いられる。
また、再生セルロース繊維であるレーヨンその他の生分解性繊維を少量含ませることもできる。
これらのパルプは地合いを良くし、強度を発現するためにある程度叩解して用いることが好ましい。
【００１４】
本発明においては、本発明の物性を損なわない範囲で他の薬品・添加剤を用いることができる。例えば、不透明度を高めるために二酸化チタン及びその定着剤を発塵性が許される範囲で内添することができる。
また、インクジェット印刷適性を更に高めるためあるいは発塵性を更に抑制するために各種薬品、例えば各種カチオン系高分子、ワックスエマルジョン等を内添または含浸することができる。
また、含浸時の紙切れ防止対策として湿潤紙力を上げるために湿潤紙力補助剤を離解性を損なわない範囲で内添することができる。
更に紙を染色するために染料を内添または含浸することもできる。
【００１５】
以下に実施例を挙げて本発明をより具体的に説明する。
実施例中の評価方法は以下の方法によって測定した。
（発塵性）
試験片を、クリーンベンチ内で、揉んだとき、擦ったとき、引裂いたときの３パターンの発塵量を測定した。測定は、リオン製ＫＣ−０１Ａ（測定装置）を用い、吸引量０．０１立方フィートのエアー中の０．３μｍ以上の塵の数を記録した。
揉み試験：１９×１２ｃｍの試験片を１秒に１回程度３４秒間揉む。
擦り試験：１９×１２ｃｍの試験片２枚を１秒に１回程度３４秒間擦る。
引裂き試験：１９×１２ｃｍの試験片２枚の短辺を９箇所計１８箇所引裂く。
【００１６】
（離解性）
１５ｍｍ角に裁断した試験片３ｇを５００ｍｌの温水（６０℃）に１０分間浸漬し家庭用ミキサーで１分間処理した。これを丸型手漉機で低坪量に手漉きして離解状態を観察し、下記の基準で判定した。
○：完全に離解されている
×：未離解繊維がある
【００１７】
（カラーインクジェット印刷適性）
印刷機（キャノンＢＪＦ３００）でカラーの３色（イエロー・シアン・マゼンタ）をベタ印刷し、その光学濃度を反射濃度計（マクベスＲＤ９１４）で測定した。
【００１８】
実施例１〜３及び比較例１〜５
ＬＢＫＰ/ＮＢＫＰ＝６／４を５００ｍｌＣＳＦに叩解し、これにそれぞれ永続性湿潤紙力剤（住友化学ＳＲ６６１５）を対パルプ０．１％、一時性湿潤紙力剤（住友化学製ＳＲ６６１０）を対パルプ０．５％添加して、坪量６０ｇ／ｍ２の手漉き紙を得た。この原紙それぞれに、生分解性樹脂エマルジョンポリカプロラクトン系（昭和高分子製ビオノーレＥＭ−９０１）、ポリブチレンサクシネートアジペート系（昭和高分子製ビオノーレＥＭ−３０１）、ポリ乳酸系（ミヨシ油脂製ランディＰＬ−１０００）及び非生分解性のアクリルエマルジョン（大日本インキ製ニポールＬＸ−８１１）を原紙に対して１５重量％となるように含浸し、何れもＭＦＴ以上の温度で乾燥した。それぞれの製造条件及び得られた含浸紙の物性を表１及び表２に示す。
【００１９】
【表１】
2005281921.tif 000002
【００２０】
【表２】
2005281921.tif 000003
【産業上の利用可能性】
【００２１】
以上説明してきたように、本発明のクリーンペーパーはカラーインクジェット印刷適性がありかつ環境対策として再生処理あるいは微生物による生分解が可能であるので、クリーンルームでの使用および廃棄に好適である。